СПОСОБ ПОЛУЧЕНИЯ ПОРОШКА ТАНТАЛА ИЛИ НИОБИЯ

1. Способ получения порошка тантала или ниобия, включающий загрузку в герметичный реактор исходной шихты, содержащей кислородное или кислородное и бескислородное соединение тантала или ниобия и галогенид щелочного металла, создание в реакторе атмосферы инертного газа, нагревание шихты с образованием расплава, подачу в него при перемешивании щелочного металла в количестве, в общем и целом, равном стехиометрическому с восстановлением тантала или ниобия и образованием реакционной массы, содержащей тантал или ниобий и галогенид щелочного металла, охлаждение реакционной массы, ее измельчение и промывку полученного порошка тантала или ниобия, отличающийся тем, что после подачи щелочного металла в расплав дополнительно вводят порошкообразное бескислородное соединение тантала или ниобия, выдерживают расплав в течение 10-40 минут, после чего добавляют щелочной металл в количестве, обеспечивающем восстановление тантала или ниобия, содержащегося в дополнительно введенном бескислородном соединении, причем щелочной металл добавляют в две стадии, в количестве 80-90 мас.% и 10-20 мас.% с промежуточной выдержкой расплава в течение не менее 30 минут.
2
2
3
6
3
6
4
3
5
2
2
3
2
5
2
5
3
4
2
3
2
2
4
2
6
3
3
2
2
3
2
2
4
3
2
4
2
3
2
5
12
3
2
5
2
7
2
7
6
6
2. Способ по п.1, отличающийся тем, что в качестве кислородного соединения тантала или ниобия используют соединение, выбранное из группы, содержащей KMeOF, KMeOF, KMeOF, KMeOFCl, KMeOF, KNaMeOFCl, KMeOF, KMeOFCl, KMeOClF, KNaMeOF, KNaMeOF, KMeOF, KNaMeOF, KMeOClF, KMeOF, KMeOF, KMeOF, MeO, а в качестве бескислородного соединения тантала или ниобия берут KMeF, NaMeF, KMeF, NaMeF, где Me - Ta или Nb.
3. Способ по п.1, отличающийся тем, что в качестве щелочного металла используют натрий или калий, а в качестве галогенида щелочного металла используют его хлорид и/или фторид.
4. Способ по любому из пп.1-3, отличающийся тем, что бескислородное соединение тантала или ниобия дополнительно вводят в количестве, определяемом согласно соотношению
<mrow><mi>m</mi><mo>=</mo><mi>k</mi><mrow><mo>(</mo><mrow><msub><mi>m</mi><mn>1</mn></msub><mo>+</mo><mfrac><mrow><mi>n</mi><mi>M</mi></mrow><mn>2</mn></mfrac></mrow><mo>)</mo></mrow></mrow>
,
где m - масса дополнительно вводимого бескислородного соединения тантала или ниобия, кг;
k - эмпирический коэффициент, k=1,0-1,3;
1
m - масса бескислородного соединения тантала или ниобия в исходной шихте, кг;
n - количество кислорода в исходной шихте, моль;
M - молярная масса дополнительно вводимого бескислородного соединения тантала или ниобия, кг/моль.
5. Способ по п.1, отличающийся тем, что в качестве инертного газа используют аргон и/или гелий.